СПОСОБ ПОЛУЧЕНИЯ МНОГОСЛОЙНОГО ТЕПЛОЗАЩИТНОГО ПОКРЫТИЯ НА ДЕТАЛЯХ ИЗ ЖАРОПРОЧНЫХ СПЛАВОВ

1. Способ получения многослойного теплозащитного покрытия на деталях из жаропрочных сплавов, заключающийся в том, что наносят слои покрытия - жаростойкий защитный, содержащий MeCrAlY, и керамический, содержащий ZrO2Y2O3, отличающийся тем, что до нанесения жаростойкого защитного и керамического слоев поверхность детали подвергают алитированию с последующим нанесением связующего слоя покрытия, а после нанесения керамического слоя покрытия осуществляют термообработку детали, причем связующий слой покрытия наносят вакуумно-плазменным способом, жаростойкий и керамический слои покрытия наносят методом газотермического напыления, а при термообработке осуществляют отжиг детали с теплозащитным покрытием в вакууме при температуре 900-1050°С в течение 2-4 ч.
2. Способ по п.1, отличающийся тем, что алитирование осуществляют до получения слоя покрытия толщиной 30-50 мкм.
3. Способ по п.1, отличающийся тем, что связующий слой покрытия наносят толщиной 20-50 мкм.
4. Способ по п.1, отличающийся тем, что жаростойкий слой покрытия наносят толщиной 60-100 мкм.
5. Способ по п.1, отличающийся тем, что керамический слой покрытия наносят толщиной 120-240 мкм.
6. Способ по п.1, отличающийся тем, что в качестве жаропрочных сплавов используют сплавы содержащие Ni и/или Со.
7. Способ по п.1, отличающийся тем, что в качестве Me используют Ni и/или Со.
8. Способ по п.1, отличающийся тем, что алитирование осуществляют способом газоциркуляционного осаждения или способом диффузионного насыщения из порошковой смеси или осаждением алюминия с последующим диффузионным отжигом.